(57)【要約】【課題】得られる画像の色差のばらつきが抑制される静電荷像現像用トナーを提供すること。【解決手段】下記式Ｓで表される表面性指標値が、１．０を超え２．０未満であり、下記式Ｓにおける比表面積計算値が、０．７０以上１．３以下である静電荷像現像用トナー。    （表面性指標値）＝（比表面積実測値）／（比表面積計算値）      式Ｓ    （比表面積計算値）＝（フロー式粒子像分析における４５００個のトナーの円相当径から計算される表面積の和）／｛（トナーの比重）×（フロー式粒子像分析における４５００個のトナーの円相当径から計算される体積の和）｝【選択図】なし【特許請求の範囲】
【請求項１】
下記式Ｓで表される表面性指標値が、１．０を超え２．０未満であり、
下記式Ｓにおける比表面積計算値が、０．７０以上１．３以下である
静電荷像現像用トナー。
（表面性指標値）＝（比表面積実測値）／（比表面積計算値）      式Ｓ
（比表面積計算値）＝（フロー式粒子像分析における４５００個のトナーの円相当径から計算される表面積の和）／｛（トナーの比重）×（フロー式粒子像分析における４５００個のトナーの円相当径から計算される体積の和）｝
【請求項２】
外添剤を含む請求項１に記載の静電荷像現像用トナー。
【請求項３】
前記外添剤が、体積平均粒径が１２０ｎｍ以上２５０ｎｍ以下であるシリカ粒子を含有する請求項２に記載の静電荷像現像用トナー。
【請求項４】
結着樹脂を含有する請求項１乃至請求項３のいずれか１項に記載の静電荷像現像用トナー。
【請求項５】
前記トナーのテトラヒドロフラン可溶分の重量平均分子量が、２０，０００以上７０，０００以下である請求項１乃至請求項４のいずれか１項に記載の静電荷像現像用トナー。
【請求項６】
前記トナーのテトラヒドロフラン可溶分の重量平均分子量が、３０，０００以上６０，０００以下である請求項５に記載の静電荷像現像用トナー。
【請求項７】
保管前の固めかさ密度と保管後の固めかさ密度との比（前記保管後の固めかさ密度／前記保管前の固めかさ密度）が、０．９０以上０．９９以下である請求項１乃至請求項６のいずれか１項に記載の静電荷像現像用トナー。
【請求項８】
請求項１乃至請求項７のいずれか１項に記載の静電荷像現像用トナーを含む静電荷像現像剤。
【請求項９】
請求項１乃至請求項７のいずれか１項に記載の静電荷像現像用トナーを収容し、画像形成装置に着脱されるトナーカートリッジ。
【請求項１０】
請求項８に記載の静電荷像現像剤を収容し、前記静電荷像現像剤により、像保持体の表面に形成された静電荷像をトナー画像として現像する現像手段を備え、画像形成装置に着脱されるプロセスカートリッジ。
【請求項１１】
像保持体と、
前記像保持体の表面を帯電する帯電手段と、
帯電した前記像保持体の表面に静電荷像を形成する静電荷像形成手段と、
請求項８に記載の静電荷像現像剤を収容し、前記静電荷像現像剤により、前記像保持体の表面に形成された静電荷像をトナー画像として現像する現像手段と、
前記像保持体の表面に形成されたトナー画像を記録媒体の表面に転写する転写手段と、
前記記録媒体の表面に転写されたトナー画像を定着する定着手段と、
を備える画像形成装置。
【請求項１２】
像保持体の表面を帯電する帯電工程と、
帯電した前記像保持体の表面に静電荷像を形成する静電荷像形成工程と、
請求項８に記載の静電荷像現像剤により、前記像保持体の表面に形成された静電荷像をトナー画像として現像する現像工程と、
前記像保持体の表面に形成されたトナー画像を記録媒体の表面に転写する転写工程と、
前記記録媒体の表面に転写されたトナー画像を定着する定着工程と、
を有する画像形成方法。
【発明の詳細な説明】
【技術分野】
【０００１】
本発明は、静電荷像現像用トナー、静電荷像現像剤、トナーカートリッジ、プロセスカートリッジ、画像形成装置、及び画像形成方法に関する。
【背景技術】
【０００２】
電子写真法など、静電荷像を経て画像情報を可視化する方法は、現在さまざまな分野で利用されている。
従来、電子写真法においては、感光体や静電記録体上に種々の手段を用いて静電潜像を形成し、この静電潜像にトナーと呼ばれる検電性粒子を付着させて静電潜像（トナー像）を現像し、被転写体表面に転写し、加熱等により定着する、という複数の工程を経て、可視化する方法が一般的に使用されている。
【０００３】
特許文献１には、結着剤樹脂と着色剤とを含有する現像剤であって、現像剤粒子を水溶液中に懸濁させ、この懸濁液を通過させつつ、懸濁液中の現像剤粒子を静止画像として撮像し、画像解析により粒子像の投影面積と周囲長とから現像剤粒子の円相当径と円形度とを求めた場合、現像剤粒子の５０％平均径Ａと、１０％平均径Ｂの比Ｂ／Ａが４０〜８０％、平均円形度が０．９３〜１．０、かつ円形度０．８５以下の割合が３．０％以下であることを特徴とする現像剤が開示されている。
【先行技術文献】
【特許文献】
【０００４】
【特許文献１】特開平９−１９７７１４号公報
【発明の概要】
【発明が解決しようとする課題】
【０００５】
本発明が解決しようとする課題は、下記式Ｓで表される表面性指標値が１．０以下であるか、若しくは、２．０以上である場合、又は、下記式Ｓにおける比表面積計算値が０．７０未満であるか、若しくは、１．３を超える場合に比べ、得られる画像の色差のばらつきが抑制される静電荷像現像用トナーを提供することである。
【課題を解決するための手段】
【０００６】
前記課題を解決するための具体的手段には、下記の態様が含まれる。
＜１＞  下記式Ｓで表される表面性指標値が、１．０を超え２．０未満であり、下記式Ｓにおける比表面積計算値が、０．７０以上１．３以下である静電荷像現像用トナー。
（表面性指標値）＝（比表面積実測値）／（比表面積計算値）      式Ｓ
（比表面積計算値）＝（フロー式粒子像分析における４５００個のトナーの円相当径から計算される表面積の和）／｛（トナーの比重）×（フロー式粒子像分析における４５００個のトナーの円相当径から計算される体積の和）｝
＜２＞  外添剤を含む＜１＞に記載の静電荷像現像用トナー。
＜３＞  前記外添剤が、体積平均粒径が１２０ｎｍ以上２５０ｎｍ以下であるシリカ粒子を含有する＜２＞に記載の静電荷像現像用トナー。
＜４＞  結着樹脂を含有する＜１＞乃至＜３＞のいずれか１つに記載の静電荷像現像用トナー。
＜５＞  前記トナーのテトラヒドロフラン可溶分の重量平均分子量が、２０，０００以上７０，０００以下である＜１＞乃至＜４＞のいずれか１つに記載の静電荷像現像用トナー。
＜６＞  前記トナーのテトラヒドロフラン可溶分の重量平均分子量が、３０，０００以上６０，０００以下である＜５＞に記載の静電荷像現像用トナー。
＜７＞  保管前の固めかさ密度と保管後の固めかさ密度との比（前記保管後の固めかさ密度／前記保管前の固めかさ密度）が、０．９０以上０．９９以下である＜１＞乃至＜６＞のいずれか１つに記載の静電荷像現像用トナー。
＜８＞  ＜１＞乃至＜７＞のいずれか１つに記載の静電荷像現像用トナーを含む静電荷像現像剤。
＜９＞  ＜１＞乃至＜７＞のいずれか１つに記載の静電荷像現像用トナーを収容し、画像形成装置に着脱されるトナーカートリッジ。
＜１０＞  ＜８＞に記載の静電荷像現像剤を収容し、前記静電荷像現像剤により、像保持体の表面に形成された静電荷像をトナー画像として現像する現像手段を備え、画像形成装置に着脱されるプロセスカートリッジ。
＜１１＞  像保持体と、前記像保持体の表面を帯電する帯電手段と、帯電した前記像保持体の表面に静電荷像を形成する静電荷像形成手段と、＜８＞に記載の静電荷像現像剤を収容し、前記静電荷像現像剤により、前記像保持体の表面に形成された静電荷像をトナー画像として現像する現像手段と、前記像保持体の表面に形成されたトナー画像を記録媒体の表面に転写する転写手段と、前記記録媒体の表面に転写されたトナー画像を定着する定着手段と、を備える画像形成装置。
＜１２＞  像保持体の表面を帯電する帯電工程と、帯電した前記像保持体の表面に静電荷像を形成する静電荷像形成工程と、＜８＞に記載の静電荷像現像剤により、前記像保持体の表面に形成された静電荷像をトナー画像として現像する現像工程と、前記像保持体の表面に形成されたトナー画像を記録媒体の表面に転写する転写工程と、前記記録媒体の表面に転写されたトナー画像を定着する定着工程と、を有する画像形成方法。
【発明の効果】
【０００７】
前記＜１＞、＜２＞、＜４＞又は＜７＞に係る発明によれば、前記式Ｓで表される表面性指標値が１．０以下であるか、若しくは、２．０以上である場合、又は、前記式Ｓにおける比表面積計算値が０．７０未満であるか、若しくは、１．３を超える場合に比べ、得られる画像の色差のばらつきが抑制される静電荷像現像用トナーが提供される。
前記＜３＞に係る発明によれば、外添剤として、体積平均粒径が１２０ｎｍ未満、又は、２５０ｎｍを超えるシリカ粒子のみを用いる場合に比べ、得られる画像の色差のばらつきがより抑制される静電荷像現像用トナーが提供される。
前記＜５＞に係る発明によれば、トナーのテトラヒドロフラン可溶分の重量平均分子量が、２０，０００未満であるか、又は、７０，０００を超える場合に比べ、得られる画像の色差のばらつきがより抑制される静電荷像現像用トナーが提供される。
前記＜６＞に係る発明によれば、トナーのテトラヒドロフラン可溶分の重量平均分子量が、３０，０００未満であるか、又は、６０，０００を超える場合に比べ、得られる画像の色差のばらつきがより抑制される静電荷像現像用トナーが提供される。
前記＜８＞乃至＜１２＞に係る発明によれば、前記式Ｓで表される表面性指標値が１．０以下であるか、若しくは、２．０以上である場合、又は、前記式Ｓにおける比表面積計算値が０．７０未満であるか、若しくは、１．３を超える静電荷像現像用トナーを適用した場合に比べ、得られる画像の色差のばらつきが抑制される静電荷像現像剤、トナーカートリッジ、プロセスカートリッジ、画像形成装置又は画像形成方法が提供される。
【図面の簡単な説明】
【０００８】
【図１】本実施形態に係る画像形成装置を示す概略構成図である。
【図２】本実施形態に係るプロセスカートリッジを示す概略構成図である。
【発明を実施するための形態】
【０００９】
本明細書において組成物中の各成分の量について言及する場合、組成物中に各成分に該当する物質が複数種存在する場合には、特に断らない限り、組成物中に存在する当該複数種の物質の合計量を意味する。
本明細書において、「静電荷像現像用トナー」を単に「トナー」ともいい、「静電荷像現像剤」を単に「現像剤」ともいう。
【００１０】
以下、本発明の一例である実施形態について説明する。
【００１１】
＜静電荷像現像用トナー＞
本実施形態に係る静電荷像現像用トナーは、下記式Ｓで表される表面性指標値が、１．０を超え２．０未満であり、下記式Ｓにおける比表面積計算値が、０．７０以上１．３以下である。
（表面性指標値）＝（比表面積実測値）／（比表面積計算値）      式Ｓ
（比表面積計算値）＝（フロー式粒子像分析における４５００個のトナーの円相当径から計算される表面積の和）／｛（トナーの比重）×（フロー式粒子像分析における４５００個のトナーの円相当径から計算される体積の和）｝
【００１２】
従来のトナーでは、トナー表面に凹凸が多く、粒子表面の帯電分布が不均一になりやすく、更に、外添剤を用いる場合は、キャリアとの外添剤が移行する際に凹部に外添剤が凝集してしまい、粒子表面の帯電分布が不均一になりやすいことで、トナー飛び散りによる色差のばらつきが発生してしまう場合がある。
【００１３】
また、静電荷像現像用トナーの表面性を確認する方法としては、コールターカウンターによる比表面積等の測定及び算出方法が知られているが、フロー式粒子像分析（ＦＲ−ＩＡ）による方法がより優れている。
【００１４】
本実施形態に係る静電荷像現像用トナーは、上記の構成により、画像のこすり耐性に優れる。その理由は、定かではないが、以下に示すように推測される。
トナーの表面性指標値が、１．０を超え２．０未満であり、かつトナーの比表面積計算値が、０．７０以上１．３以下であることにより、通常のトナーより表面の凹凸が適度に細かい。そのため、帯電量の分布が適度に狭くなり、また、特に、外添剤を用いる場合は、外添剤の遊離の際にトナー表面の外添剤の偏りが発生しにくく、帯電量の分布が適度に狭くなるため、得られる画像の色差のばらつきが抑制される静電荷像現像用トナーが得られると推定している。
また、例えば、高温高湿から低温低湿環境へ移り、更に再度高温高湿環境といったなど環境差が大きい条件においてこの変動の影響が現われやすく、具体的には、ハーフトーン画像において画像濃度差が発生しやすくなる。これに対し、本実施形態に係る静電荷像現像用トナーは、外添剤を用いる場合であっても、外添剤のトナー表面からキャリア表面への移行の際、又は、キャリア表面からトナー表面への移行の際に、トナー表面の外添剤の偏りが生じにくいため、帯電量の分布が比較的狭い範囲に抑制され、ハーフトーン画像の濃度のばらつきの発生が抑制されると推定している。
【００１５】
以下、本実施形態に係る静電荷像現像用トナーについて詳細に説明する。
【００１６】
（表面性指標値、及び、比表面積計算値）
本実施形態に係る静電荷像現像用トナーは、下記式Ｓで表される表面性指標値が、１．０を超え２．０未満であり、下記式Ｓにおける比表面積計算値が、０．７０以上１．３以下である。
（表面性指標値）＝（比表面積実測値）／（比表面積計算値）      式Ｓ
なお、本実施形態におけるトナーの比表面積実測値は、窒素吸着法による測定値である。具体的には、ＢＥＴ式を用い、窒素吸着法の一点法により測定する。なお、平衡相対圧は０．３とする。
【００１７】
本実施形態におけるトナーの比表面積計算値は、以下の式により算出される。
（比表面積計算値）＝（フロー式粒子像分析における４５００個のトナーの円相当径から計算される表面積の和）／｛（トナーの比重）×（フロー式粒子像分析における４５００個のトナーの円相当径から計算される体積の和）｝
比表面積計算値の算出におけるフロー式粒子像分析（ＦＰＩＡ）は、フロー式粒子像分析装置Ｓｙｓｍｅｘ社製ＦＰＩＡ−３０００で測定する。
本装置では、水などに分散させた粒子をフロー式粒子像分析法によって測定する方式が採用されており、吸引された粒子懸濁液はフラットシースフローセルに導かれ、シース液によって偏平な試料流が形成される。その試料流にストロボ光を照射することにより、通過中の粒子は対物レンズを通して、ＣＣＤ（Ｃｈａｒｇｅ  Ｃｏｕｐｌｅｄ  Ｄｅｖｉｃｅ）カメラで、静止画像として撮像される。撮像された粒子像を、２次元画像処理して、投影面積から円相当径を算出する。円相当径に関しては、４５００個のトナーについて、各々画像解析を行い、統計処理することによって円相当径を求め、４５００個のトナーの円相当径から計算される表面積の和、及び、４５００個のトナーの円相当径から計算される体積の和を求める。
なお、前記フロー式粒子像分析による測定には、ＨＰＦモード（高分解能モード）を使用し、希釈倍率は１．０倍とする。
また、トナーの比重の測定方法は、ゲーリュサック型比重瓶を用い、ＪＩＳ−Ｋ−００６１の８．２．２に準拠して真比重を測定した。
【００１８】
本実施形態に係る静電荷像現像用トナーにおける前記式Ｓで表される表面性指標値は、得られる画像における色差のばらつき抑制の観点から、１．２０以上１．８０以下であることが好ましく、１．３０以上１．７０以下であることがより好ましく、１．３５以上１．６５以下であることが特に好ましい。
【００１９】
本実施形態に係る静電荷像現像用トナーにおける前記比表面積計算値は、得られる画像における色差のばらつき抑制の観点から、０．８０以上１．２０以下であることが好ましく、０．８５以上１．１０以下であることがより好ましく、０．９０以上１．００以下であることが特に好ましい。
【００２０】
前記表面性指標値及び前記比表面積計算値を制御する方法としては、例えば、樹脂粒子を含む凝集粒子を融合・合一させる際、その温度、ｐＨなどを適宜調整すること等により制御することができる。
また、トナーのシェル成分として分子量と酸価の低い樹脂を使用し、合一温度を下げて長時間合一し、急冷後に酸アニール（酸の添加及び熱付与）することで表面を滑らかにすることや、外添剤に１２０ｎｍ以上２５０ｎｍ以下のシリカ粒子を用いることによっても、前記表面性指標値が小さくなる。
【００２１】
本実施形態に係るトナーは、トナー粒子（「トナー母粒子」ともいう。）と、必要に応じて、外添剤と、を含んで構成される。
中でも、本実施形態に係るトナーは、トナー粒子と、外添剤と、を含むことが好ましい。
【００２２】
本実施形態に係るトナーでは、保管前の固めかさ密度と保管後の固めかさ密度との比（保管前の固めかさ密度／保管後の固めかさ密度）は、トナーを高温高湿下で長期保管したときに生じる画像の色差ばらつきを抑制する観点から、好ましくは０．９０以上０．９９以下、より好ましくは０．９４以上０．９８以下である。以下、「保管前の固めかさ密度と保管後の固めかさ密度との比」を「固めかさ密度の変化率」とも称する。
本実施形態における保管後の固めかさ密度とは、４０℃５０％ＲＨ（相対湿度）の高温高湿下で、トナーをトナーカートリッジ内に２４時間保管した後の固めかさ密度をいう。保管後の固めかさ密度は、以下のようにして測定した値である。容器（直径５ｃｍ、高さ５．２ｃｍ、容量１００ｃｍ３）に付属の蓋を継ぎ足す。測定対象となるトナーを前記容器に充填し、１８０回繰り返し容器底部に衝撃を与える（タッピング）。タッピングが終了した時点で蓋を外し、容器に山盛りになっている余分なトナーをすりきる。容器に充填されているトナーの量から、固めかさ密度（ｇ／ｃｍ３）を算出する。  
【００２３】
（トナー粒子）
トナー粒子は、例えば、結着樹脂と、必要に応じて、着色剤と、離型剤と、その他添加剤とを含有し、結着樹脂、及び、離型剤を含有することが好ましい。
本実施形態において、トナー粒子としては、例えば、イエロートナー、マゼンタトナー、シアントナー、ブラックトナー等のトナー粒子の他、白色トナー粒子、透明トナー粒子、光輝性トナー粒子等であってもよく、特に制限はない。
【００２４】
−結着樹脂−
結着樹脂としては、例えば、スチレン類（例えばスチレン、パラクロロスチレン、α−メチルスチレン等）、（メタ）アクリル酸エステル類（例えばアクリル酸メチル、アクリル酸エチル、アクリル酸ｎ−プロピル、アクリル酸ｎ−ブチル、アクリル酸ラウリル、アクリル酸２−エチルヘキシル、メタクリル酸メチル、メタクリル酸エチル、メタクリル酸ｎ−プロピル、メタクリル酸ラウリル、メタクリル酸２−エチルヘキシル等）、エチレン性不飽和ニトリル類（例えばアクリロニトリル、メタクリロニトリル等）、ビニルエーテル類（例えばビニルメチルエーテル、ビニルイソブチルエーテル等）、ビニルケトン類（例えばビニルメチルケトン、ビニルエチルケトン、ビニルイソプロペニルケトン等）、オレフィン類（例えばエチレン、プロピレン、ブタジエン等）等の単量体の単独重合体、又はこれら単量体を２種以上組み合せた共重合体からなるビニル系樹脂が挙げられる。
結着樹脂としては、例えば、エポキシ樹脂、ポリエステル樹脂、ポリウレタン樹脂、ポリアミド樹脂、セルロース樹脂、ポリエーテル樹脂、変性ロジン等の非ビニル系樹脂、これらと前記ビニル系樹脂との混合物、又は、これらの共存下でビニル系単量体を重合して得られるグラフト重合体等も挙げられる。
中でも、スチレンアクリル樹脂が好適に用いられる。
これらの結着樹脂は、１種を単独で用いてもよいし、２種以上を併用してもよい。
【００２５】
結着樹脂としてはスチレン（メタ）アクリル樹脂が好適である。
スチレン（メタ）アクリル樹脂は、スチレン骨格を有する単量体と（メタ）アクリル酸骨格を有する単量体とを少なくとも共重合した共重合体である。なお、（メタ）アクリル酸とは、アクリル酸及びメタクリル酸のいずれをも含む表現である。
【００２６】
スチレン骨格を有する単量体（以下、「スチレン系単量体」と称する）としては、例えば、スチレン、アルキル置換スチレン（例えば、α−メチルスチレン、２−メチルスチレン、３−メチルスチレン、４−メチルスチレン、２−エチルスチレン、３−エチルスチレン、４−エチルスチレン等）、ハロゲン置換スチレン（例えば、２−クロロスチレン、３−クロロスチレン、４−クロロスチレン等）、ビニルナフタレン等が挙げられる。スチレン系単量体は、１種単独で使用してもよいし、２種以上併用してもよい。
これらの中で、スチレン系単量体としては、反応し易さ、反応の制御の容易さ、さらに入手性の点で、スチレンが好ましい。
【００２７】
（メタ）アクリル骨格を有する単量体（以下、「（メタ）アクリル系単量体」と称する）としては、例えば、（メタ）アクリル酸、（メタ）アクリル酸エステルが挙げられる。（メタ）アクリル酸エステルとしては、例えば、（メタ）アクリル酸アルキルエステル（例えば、（メタ）アクリル酸メチル、（メタ）アクリル酸エチル、（メタ）アクリル酸ｎ−プロピル、（メタ）アクリル酸ｎ−ブチル、（メタ）アクリル酸ｎ−ペンチル、アクリル酸ｎ−ヘキシル、（メタ）アクリル酸ｎ−ヘプチル、（メタ）アクリル酸ｎ−オクチル、（メタ）アクリル酸ｎ−デシル、（メタ）アクリル酸ｎ−ドデシル、（メタ）アクリル酸ｎ−ラウリル、（メタ）アクリル酸ｎ−テトラデシル、（メタ）アクリル酸ｎ−ヘキサデシル、（メタ）アクリル酸ｎ−オクタデシル、（メタ）アクリル酸イソプロピル、（メタ）アクリル酸イソブチル、（メタ）アクリル酸ｔ−ブチル、（メタ）アクリル酸イソペンチル、（メタ）アクリル酸ネオペンチル、（メタ）アクリル酸イソヘキシル、（メタ）アクリル酸イソヘプチル、（メタ）アクリル酸イソオクチル、（メタ）アクリル酸２−エチルヘキシル、（メタ）アクリル酸シクロヘキシル、（メタ）アクリル酸ｔ−ブチルシクロヘキシル等）、（メタ）アクリル酸アリールエステル（例えば、（メタ）アクリル酸フェニル、（メタ）アクリル酸ビフェニル、（メタ）アクリル酸ジフェニルエチル、（メタ）アクリル酸ｔ−ブチルフェニル、（メタ）アクリル酸ターフェニル等）、（メタ）アクリル酸ジメチルアミノエチル、（メタ）アクリル酸ジエチルアミノエチル、（メタ）アクリル酸メトキシエチル、（メタ）アクリル酸２−ヒドロキシエチル、（メタ）アクリル酸β−カルボキシエチル、（メタ）アクリルアミド等が挙げられる。（メタ）アクリル酸系単量体は、１種単独で使用してもよいし、２種以上併用してもよい。
【００２８】
スチレン系単量体と（メタ）アクリル系単量体との共重合比（質量基準、スチレン系単量体／（メタ）アクリル系単量体）は、例えば９０／１０乃至７０／３０であることが好ましい。
【００２９】
スチレン（メタ）アクリル樹脂は、トナー粒子表面の硬度を高める観点から、架橋構造を有することが好ましい。
架橋構造を有するスチレン（メタ）アクリル樹脂は、例えば、スチレン系単量体と（メタ）アクリル系単量体と架橋性単量体とを少なくとも共重合して、架橋した架橋物が挙げられる。
【００３０】
架橋性単量体としては、例えば、２官能以上の架橋剤が挙げられる。
２官能の架橋剤としては、例えば，ジビニルベンゼン、ジビニルナフタレン、ジ（メタ）アクリレート化合物（例えば、ジエチレングリコールジ（メタ）アクリレート、メチレンビス（メタ）アクリルアミド、デカンジオールジアクリレート、グリシジル（メタ）アクリレート等）、ポリエステル型ジ（メタ）アクリレート、メタクリル酸２−（［１’−メチルプロピリデンアミノ］カルボキシアミノ）エチル等が挙げられる。
多官能の架橋剤としては、トリ（メタ）アクリレート化合物（例えば、ペンタエリスリトールトリ（メタ）アクリレート、トリメチロールエタントリ（メタ）アクリレート、トリメチロールプロパントリ（メタ）アクリレート等）、テトラ（メタ）アクリレート化合物（例えば、テトラメチロールメタンテトラ（メタ）アクリレート、オリゴエステル（メタ）アクリレート等）、２，２−ビス（４−メタクリロキシ、ポリエトキシフェニル）プロパン、ジアリルフタレート、トリアリルシアヌレート、トリアリルアソシアヌレート、トリアリルイソシアヌレート、トリアリルトリメリテート、ジアリールクロレンデート等が挙げられる。
【００３１】
全単量体に対する架橋性単量体の共重合比（質量基準、架橋性単量体／全単量体）は、例えば２／１，０００乃至３０／１，０００であることが好ましい。
【００３２】
スチレン系単量体と（メタ）アクリル系単量体との組合せとしては、下記１）の組合せが好ましく、下記２）の組合せがより好ましく、下記３）の組合せが更に好ましい。
１）スチレン系単量体としてスチレン、アルキル置換スチレン（例えば、α−メチルスチレン、２−メチルスチレン、３−メチルスチレン、４−メチルスチレン、２−エチルスチレン、３−エチルスチレン、４−エチルスチレン等）及びハロゲン置換スチレンから選択される少なくとも１種と、（メタ）アクリル系単量体としてアクリル酸ブチル、アクリル酸メチル及びアクリル酸エチルから選択される少なくとも１種との組合せ
２）スチレン系単量体としてスチレン及びアルキル置換スチレンから選択される少なくとも１種と、（メタ）アクリル系単量体としてアクリル酸ブチル及びアクリル酸エチルから選択される少なくとも１種との組合せ
３）スチレン系単量体としてスチレンと、（メタ）アクリル系単量体としてアクリル酸ブチルとの組合せ
【００３３】
スチレン（メタ）アクリル樹脂は、種々の重合方法、例えば溶液重合、沈殿重合、懸濁重合、塊状重合、乳化重合により合成することができる。また重合反応は回分式、半連続式、連続式等の公知の操作で行うことができる。
【００３４】
上記重合方法のうち、ラジカル開始剤を用いた溶液重合法が好ましい。溶液重合法で用いられる溶剤は、例えば酢酸エチル、酢酸ブチル、アセトン、メチルエチルケトン、メチルイソブチルケトン、シクロヘキサノン、テトラヒドロフラン、ジオキサン、Ｎ，Ｎ−ジメチルホルムアミド、Ｎ，Ｎ−ジメチルアセトアミド、ベンゼン、トルエン、アセトニトリル、塩化メチレン、クロロホルム、ジクロロエタン、メタノール、エタノール、１−プロパノール、２−プロパノール、１−ブタノールのような種々の有機溶剤の単独あるいは２種以上の混合物でもよいし、水との混合溶媒としてもよい。
【００３５】
重合温度は生成するスチレン（メタ）アクリル樹脂の分子量、重合開始剤の種類などと関連して設定される。重合温度としては、０℃以上１００℃以下程度であることが好ましく、５０℃以上１００℃以下であることがより好ましい。
【００３６】
反応圧力は、選定可能であるが、１ｋｇｆ／ｃｍ２以上１００ｋｇｆ／ｃｍ２以下が好ましく、１ｋｇｆ／ｃｍ２以上３０ｋｇｆ／ｃｍ２以下がより好ましい。反応時間は、５時間以上３０時間以下程度である。得られたスチレン（メタ）アクリル樹脂は再沈殿などの精製を行ってもよい。
【００３７】
重合開始剤は、特に限定されるものではない。
重合開始剤としては、例えば、水溶性重合開始剤として、過酸化水素、過酸化アセチル、過酸化クミル、過酸化ｔｅｒｔ−ブチル、過酸化プロピオニル、過酸化ベンゾイル、過酸化クロロベンゾイル、過酸化ジクロロベンゾイル、過酸化ブロモメチルベンゾイル、過酸化ラウロイル、過硫酸アンモニウム、過硫酸ナトリウム、過硫酸カリウム、ペルオキシ炭酸ジイソプロピル、テトラリンヒドロペルオキシド、１−フェニル−２−メチルプロピル−１−ヒドロペルオキシド、過トリフェニル酢酸ｔｅｒｔ−ブチルヒドロペルオキシド、過蟻酸ｔｅｒｔ−ブチル、過酢酸ｔｅｒｔ−ブチル、過安息香酸ｔｅｒｔ−ブチル、過フェニル酢酸ｔｅｒｔ−ブチル、過メトキシ酢酸ｔｅｒｔ−ブチル、過Ｎ−（３−トルイル）カルバミン酸ｔｅｒｔ−ブチル、重硫酸アンモニウム、重硫酸ナトリウム等の過酸化物類；などが挙げられる。
また、油溶性重合開始剤としては、例えば、２，２’−アゾビスイソブチロニトリル、２，２’−アゾビス（２，４−ジメチルバレロニトリル）、１，１’−アゾビス（シクロヘキサン−１−カルボニトリル）、２，２’−アゾビス−４−メトキシ−２，４−ジメチルバレロニトリル等のアゾ系重合開始剤；などが挙げられる。
【００３８】
トナーのテトラヒドロフラン（ＴＨＦ）可溶分の重量平均分子量（Ｍｗ）は、得られる画像における色差のばらつき抑制の観点から、２０，０００以上７０，０００以下が好ましく、３０，０００以上６０，０００以下がより好ましい。
トナーのテトラヒドロフラン可溶分の数平均分子量（Ｍｎ）は、得られる画像における色差のばらつき抑制の観点から、５００以上１００，０００以下が好ましく、３，０００以上３０，０００以下がより好ましい。
トナーのテトラヒドロフラン可溶分の分子量分布Ｍｗ／Ｍｎは、１．５以上１００以下が好ましく、２以上６０以下がより好ましい。
トナーのテトラヒドロフラン可溶分における分子量分布曲線のピーク、重量平均分子量は、「ＨＬＣ−８１２０ＧＰＣ、ＳＣ−８０２０（東ソー（株）製６．０ｍｍＩＤ×１５ｃｍ）」を２本用い、溶離液としてテトラヒドロフラン（ＴＨＦ）を用いて、トナーのテトラヒドロフラン可溶分を作製して行った。
上記トナーのテトラヒドロフラン可溶分は、トナー試料０．５ｍｇをテトラヒドロフラン１ｇに溶解させ、超音波分散をかけた後に、濃度が０．５％となるように調整を行って作製した。
実験条件としては、試料濃度０．５％、流速０．６ｍｌ／ｍｉｎ、サンプル注入量１０μｌ、測定温度４０℃、ＲＩ検出器を用いて実験を行った。
また、検量線は、東ソー（株）製「Ｐｏｌｙｓｔｙｒｅｎｅ標準試料ＴＳＫ  ｓｔａｎｄａｒｄ」：「Ａ−５００」、「Ｆ−１」、「Ｆ−１０」、「Ｆ−８０」、「Ｆ−３８０」、「Ａ−２５００」、「Ｆ−４」、「Ｆ−４０」、「Ｆ−１２８」、「Ｆ−７００」の１０サンプルから作製した。
【００３９】
結着樹脂の含有量は、トナー粒子全体に対して、４０質量％以上９５質量％以下が好ましく、５０質量％以上９０質量％以下がより好ましく、６０質量％以上８５質量％以下が更に好ましい。
【００４０】
−離型剤−
離型剤としては、例えば、炭化水素系ワックス；カルナバワックス、ライスワックス、キャンデリラワックス等の天然ワックス；モンタンワックス等の合成又は鉱物・石油系ワックス；脂肪酸エステル、モンタン酸エステル等のエステル系ワックス；などが挙げられる。離型剤は、これに限定されるものではない。
【００４１】
離型剤の融解温度は、５０℃以上１１０℃以下が好ましく、６０℃以上１００℃以下がより好ましい。
融解温度は、示差走査熱量測定（ＤＳＣ）により得られたＤＳＣ曲線から、ＪＩＳ  Ｋ７１２１−１９８７「プラスチックの転移温度測定方法」の融解温度の求め方に記載の「融解ピーク温度」により求める。
【００４２】
離型剤の含有量は、トナー粒子全体に対して、１質量％以上２０質量％以下が好ましく、５質量％以上１５質量％以下がより好ましい。
【００４３】
−着色剤−
着色剤としては、例えば、カーボンブラック、クロムイエロー、ハンザイエロー、ベンジジンイエロー、スレンイエロー、キノリンイエロー、ピグメントイエロー、パーマネントオレンジＧＴＲ、ピラゾロンオレンジ、バルカンオレンジ、ウオッチヤングレッド、パーマネントレッド、ブリリアントカーミン３Ｂ、ブリリアントカーミン６Ｂ、デュポンオイルレッド、ピラゾロンレッド、リソールレッド、ローダミンＢレーキ、レーキレッドＣ、ピグメントレッド、ローズベンガル、アニリンブルー、ウルトラマリンブルー、カルコオイルブルー、メチレンブルークロライド、フタロシアニンブルー、ピグメントブルー、フタロシアニングリーン、マラカイトグリーンオキサレート、酸化チタン、酸化亜鉛、炭酸カルシウム、塩基性炭酸鉛、硫化亜鉛−硫酸バリウム混合物、硫化亜鉛、二酸化ケイ素、酸化アルミニウム等の顔料；アクリジン系、キサンテン系、アゾ系、ベンゾキノン系、アジン系、アントラキノン系、チオインジコ系、ジオキサジン系、チアジン系、アゾメチン系、インジコ系、フタロシアニン系、アニリンブラック系、ポリメチン系、トリフェニルメタン系、ジフェニルメタン系、チアゾール系等の染料；が挙げられる。
【００４４】
着色剤は、１種を単独で用いてもよいし、２種以上を併用してもよい。
【００４５】
着色剤は、必要に応じて表面処理された着色剤を用いてもよく、分散剤と併用してもよい。
【００４６】
着色剤の含有量は、トナー粒子全体に対して、１質量％以上３０質量％以下が好ましく、３質量％以上１５質量％以下がより好ましい。
【００４７】
−その他の添加剤−
その他の添加剤としては、例えば、磁性体、帯電制御剤、無機粉体等の公知の添加剤が挙げられる。これらの添加剤は、内添剤としてトナー粒子に含まれる。
【００４８】
−トナー粒子の特性等−
トナー粒子は、単層構造のトナー粒子であってもよいし、芯部（コア粒子）と芯部を被覆する被覆層（シェル層）とで構成された所謂コア・シェル構造のトナー粒子であってもよい。コア・シェル構造のトナー粒子は、例えば、結着樹脂と必要に応じて着色剤及び離型剤等を含む芯部と、結着樹脂を含む被覆層と、で構成されている。
【００４９】
トナー粒子の体積平均粒径（Ｄ５０ｖ）は、２μｍ以上１０μｍ以下が好ましく、４μｍ以上８μｍ以下がより好ましい。
【００５０】
トナー粒子の体積平均粒径は、コールターマルチサイザーII（ベックマン・コールター社製）を用い、電解液はＩＳＯＴＯＮ−II（ベックマン・コールター社製）を使用して測定される。
測定に際しては、分散剤として、界面活性剤（アルキルベンゼンスルホン酸ナトリウムが好ましい）の５質量％水溶液２ｍｌ中に測定試料を０．５ｍｇ以上５０ｍｇ以下加える。これを電解液１００ｍｌ以上１５０ｍｌ以下中に添加する。
試料を懸濁した電解液は超音波分散器で１分間分散処理を行い、コールターマルチサイザーIIにより、アパーチャー径１００μｍのアパーチャーを用いて２μｍ以上６０μｍ以下の範囲の粒径の粒子について、各々の粒径を測定する。サンプリングする粒子数は５００００個である。
測定された粒径について、小径側から体積基準の累積分布を描いて、累積５０％となる粒径を体積平均粒径Ｄ５０ｖと定義する。
【００５１】
本実施形態においてトナー粒子の平均円形度は、特に制限はないが、像保持体からのトナーのクリーニング性を良化する観点からは、０．９１以上０．９８以下が好ましく、０．９４以上０．９８以下がより好ましく、０．９５以上０．９７以下が更に好ましい。
【００５２】
本実施形態においてトナー粒子の円形度とは、（粒子投影像と同じ面積をもつ円の周囲長）÷（粒子投影像の周囲長）であり、トナー粒子の平均円形度とは、円形度の分布において小さい側から累積５０％となる円形度である。トナー粒子の平均円形度は、フロー式粒子像解析装置でトナー粒子を４５００個解析して求める。後述の［実施例］に具体的な測定方法を記載する。
【００５３】
トナー粒子の平均円形度は、例えば、トナー粒子を凝集合一法で製造する場合、融合・合一工程における、分散液の撹拌速度、分散液の温度又は保持時間を調整することによって制御しうる。
【００５４】
（外添剤）
外添剤としては、例えば、無機粒子が挙げられる。前記無機粒子として、ＳｉＯ２、ＴｉＯ２、Ａｌ２Ｏ３、ＣｕＯ、ＺｎＯ、ＳｎＯ２、ＣｅＯ２、Ｆｅ２Ｏ３、ＭｇＯ、ＢａＯ、ＣａＯ、Ｋ２Ｏ、Ｎａ２Ｏ、ＺｒＯ２、ＣａＯ・ＳｉＯ２、Ｋ２Ｏ・（ＴｉＯ２）ｎ、Ａｌ２Ｏ３・２ＳｉＯ２、ＣａＣＯ３、ＭｇＣＯ３、ＢａＳＯ４、ＭｇＳＯ４等が挙げられる。
【００５５】
外添剤としての無機粒子の表面は、疎水化処理が施されていることがよい。疎水化処理は、例えば疎水化処理剤に無機粒子を浸漬する等して行う。疎水化処理剤は特に制限されないが、例えば、シラン系カップリング剤、シリコーンオイル、チタネート系カップリング剤、アルミニウム系カップリング剤等が挙げられる。これらは１種単独で使用してもよいし、２種以上を併用してもよい。
疎水化処理剤の量としては、例えば、無機粒子１００質量部に対して、１質量部以上１０質量部以下であることが好ましい。
【００５６】
外添剤としては、樹脂粒子（ポリスチレン、ポリメチルメタクリレート（ＰＭＭＡ）、メラミン樹脂等の樹脂粒子）、クリーニング活剤（例えば、ステアリン酸亜鉛に代表される高級脂肪酸の金属塩、フッ素系高分子量体の粒子）等も挙げられる。
【００５７】
また、外添剤としては、得られる画像における色差のばらつき抑制の観点から、体積平均粒径が１２０ｎｍ以上２５０ｎｍ以下である粒子を含有することが好ましく、体積平均粒径が１２０ｎｍ以上２５０ｎｍ以下であるシリカ粒子を含有することがより好ましい。体積平均粒径が１２０ｎｍ以上２５０ｎｍ以下である粒子を外添剤として含むことにより、外添剤の凝集の発生が抑制され、トナーの帯電量の分布が狭くなり、得られる画像における色差のばらつきがより抑制される。
更に、外添剤としては、得られる画像における色差のばらつき抑制の観点から、体積平均粒径が１３０ｎｍ以上２２０ｎｍ以下である粒子を含有することがより好ましく、体積平均粒径が１４０ｎｍ以上２００ｎｍ以下である粒子を含有することが特に好ましい。
【００５８】
外添剤の外添量としては、例えば、トナー粒子に対して、０．０１質量％以上１０質量％以下が好ましく、０．０１質量％以上６質量％以下がより好ましい。
【００５９】
［トナーの製造方法］
次に、本実施形態に係るトナーの製造方法について説明する。
本実施形態に係るトナーは、トナー粒子を製造後、トナー粒子に対して、外添剤を外添することで得られる。
【００６０】
トナー粒子は、乾式製法（例えば、混練粉砕法等）、湿式製法（例えば、凝集合一法、懸濁重合法、溶解懸濁法等）のいずれにより製造してもよい。これらの製法に特に制限はなく、公知の製法が採用される。これらの中でも、凝集合一法により、トナー粒子を得ることがよい。
【００６１】
具体的には、例えば、トナー粒子を凝集合一法により製造する場合、
結着樹脂となる樹脂粒子が分散された樹脂粒子分散液を準備する工程（樹脂粒子分散液準備工程）と、樹脂粒子分散液中で（必要に応じて他の粒子分散液を混合した後の分散液中で）、樹脂粒子（必要に応じて他の粒子）を凝集させ、凝集粒子を形成する工程（凝集粒子形成工程）と、凝集粒子が分散された凝集粒子分散液を加熱し、凝集粒子を融合・合一して、トナー粒子を形成する工程（融合・合一工程）と、を経て、トナー粒子を製造する。
【００６２】
以下、各工程の詳細について説明する。
以下の説明では、着色剤、及び離型剤を含むトナー粒子を得る方法について説明するが、着色剤、離型剤は、必要に応じて用いられるものである。無論、着色剤、離型剤以外のその他添加剤を用いてもよい。
【００６３】
−樹脂粒子分散液準備工程−
結着樹脂となる樹脂粒子が分散された樹脂粒子分散液と共に、例えば、着色剤粒子が分散された着色剤粒子分散液、離型剤粒子が分散された離型剤粒子分散液を準備する。
【００６４】
樹脂粒子分散液は、例えば、樹脂粒子を界面活性剤により分散媒中に分散させることにより調製する。
【００６５】
樹脂粒子分散液に用いる分散媒としては、例えば水系媒体が挙げられる。
水系媒体としては、例えば、蒸留水、イオン交換水等の水、アルコール類等が挙げられる。これらは、１種単独で使用してもよいし、２種以上を併用してもよい。
【００６６】
界面活性剤としては、例えば、硫酸エステル塩系、スルホン酸塩系、リン酸エステル系、せっけん系等のアニオン界面活性剤；アミン塩型、４級アンモニウム塩型等のカチオン界面活性剤；ポリエチレングリコール系、アルキルフェノールエチレンオキサイド付加物系、多価アルコール系等の非イオン系界面活性剤等が挙げられる。これらの中でも特に、アニオン界面活性剤、カチオン界面活性剤が挙げられる。非イオン系界面活性剤は、アニオン界面活性剤又はカチオン界面活性剤と併用してもよい。
界面活性剤は、１種単独で使用してもよいし、２種以上を併用してもよい。
【００６７】
樹脂粒子分散液において、樹脂粒子を分散媒に分散する方法としては、例えば回転せん断型ホモジナイザーや、メディアを有するボールミル、サンドミル、ダイノミル等の一般的な分散方法が挙げられる。また、樹脂粒子の種類によっては、転相乳化法によって分散媒に樹脂粒子を分散させてもよい。転相乳化法とは、分散すべき樹脂を、その樹脂が可溶な疎水性有機溶剤中に溶解せしめ、有機連続相（Ｏ相）に塩基を加えて中和したのち、水系媒体（Ｗ相）を投入することによって、Ｗ／ＯからＯ／Ｗへの転相を行い、樹脂を水系媒体中に粒子状に分散する方法である。
【００６８】
樹脂粒子分散液中に分散する樹脂粒子の体積平均粒径としては、例えば０．０１μｍ以上１μｍ以下が好ましく、０．０８μｍ以上０．８μｍ以下がより好ましく、０．１μｍ以上０．６μｍ以下が更に好ましい。
樹脂粒子の体積平均粒径は、レーザ回折式粒度分布測定装置（例えば、堀場製作所製、ＬＡ−７００）の測定によって得られた粒度分布を用い、分割された粒度範囲（チャンネル）に対し、体積について小粒径側から累積分布を引き、全粒子に対して累積５０％となる粒径を体積平均粒径Ｄ５０ｖとして測定される。他の分散液中の粒子の体積平均粒径も同様に測定される。
【００６９】
樹脂粒子分散液に含まれる樹脂粒子の含有量は、５質量％以上５０質量％以下が好ましく、１０質量％以上４０質量％以下がより好ましい。
【００７０】
樹脂粒子分散液と同様にして、例えば、着色剤粒子分散液、離型剤粒子分散液も調製される。つまり、樹脂粒子分散液における粒子の体積平均粒径、分散媒、分散方法、及び粒子の含有量に関しては、着色剤粒子分散液中に分散する着色剤粒子、及び離型剤粒子分散液中に分散する離型剤粒子についても同様である。
【００７１】
−凝集粒子形成工程−
次に、樹脂粒子分散液と、着色剤粒子分散液と、離型剤粒子分散液と、を混合する。そして、混合分散液中で、樹脂粒子と着色剤粒子と離型剤粒子とをヘテロ凝集させ目的とするトナー粒子の径に近い径を持つ、樹脂粒子と着色剤粒子と離型剤粒子とを含む凝集粒子を形成する。
【００７２】
具体的には、例えば、混合分散液に凝集剤を添加すると共に、混合分散液のｐＨを酸性（例えばｐＨ２以上５以下）に調整し、必要に応じて分散安定剤を添加した後、樹脂粒子のガラス転移温度に近い温度（具体的には、例えば、樹脂粒子のガラス転移温度−３０℃以上ガラス転移温度−１０℃以下）に加熱し、混合分散液に分散された粒子を凝集させて、凝集粒子を形成する。
凝集粒子形成工程においては、例えば、混合分散液を回転せん断型ホモジナイザーで撹拌下、室温（例えば２５℃）で凝集剤を添加し、混合分散液のｐＨを酸性（例えばｐＨ２以上５以下）に調整し、必要に応じて分散安定剤を添加した後に、加熱を行ってもよい。
【００７３】
凝集剤としては、例えば、混合分散液に含まれる界面活性剤と逆極性の界面活性剤、無機金属塩、２価以上の金属錯体が挙げられる。凝集剤として金属錯体を用いた場合には、界面活性剤の使用量が低減され、帯電特性が向上する。
凝集剤と共に、該凝集剤の金属イオンと錯体もしくは類似の結合を形成する添加剤を必要に応じて用いてもよい。この添加剤としては、キレート剤が好適に用いられる。
【００７４】
無機金属塩としては、例えば、塩化カルシウム、硝酸カルシウム、塩化バリウム、塩化マグネシウム、塩化亜鉛、塩化アルミニウム、硫酸アルミニウム等の金属塩；ポリ塩化アルミニウム、ポリ水酸化アルミニウム、多硫化カルシウム等の無機金属塩重合体；などが挙げられる。
キレート剤としては、水溶性のキレート剤を用いてもよい。キレート剤としては、例えば、酒石酸、クエン酸、グルコン酸等のオキシカルボン酸；イミノ二酢酸（ＩＤＡ）、ニトリロ三酢酸（ＮＴＡ）、エチレンジアミン四酢酸（ＥＤＴＡ）等のアミノカルボン酸；などが挙げられる。
キレート剤の添加量は、樹脂粒子１００質量部に対して０．０１質量部以上５．０質量部以下が好ましく、０．１質量部以上３．０質量部未満がより好ましい。
【００７５】
−融合・合一工程−
次に、凝集粒子が分散された凝集粒子分散液を、例えば、樹脂粒子のガラス転移温度以上（例えば樹脂粒子のガラス転移温度より１０℃から３０℃高い温度以上）に加熱して、凝集粒子を融合・合一し、トナー粒子を形成する。
【００７６】
以上の工程を経て、トナー粒子が得られる。
凝集粒子が分散された凝集粒子分散液を得た後、前記凝集粒子分散液と、樹脂粒子が分散された樹脂粒子分散液と、を更に混合し、凝集粒子の表面に更に樹脂粒子を付着するように凝集して、第２凝集粒子を形成する工程と、第２凝集粒子が分散された第２凝集粒子分散液に対して加熱をし、第２凝集粒子を融合・合一して、コア・シェル構造のトナー粒子を形成する工程と、を経て、トナー粒子を製造してもよい。
【００７７】
融合・合一工程終了後、溶液中に形成されたトナー粒子に、公知の洗浄工程、固液分離工程、及び乾燥工程を施して乾燥した状態のトナー粒子を得る。洗浄工程は、帯電性の観点から、イオン交換水による置換洗浄を充分に施すことがよい。固液分離工程は、生産性の観点から、吸引濾過、加圧濾過等を施すことがよい。乾燥工程は、生産性の観点から、凍結乾燥、気流乾燥、流動乾燥、振動型流動乾燥等を施すことがよい。
【００７８】
そして、本実施形態に係るトナーは、例えば、得られた乾燥状態のトナー粒子に、外添剤を添加し、混合することにより製造される。混合は、例えばＶブレンダー、ヘンシェルミキサー、レーディゲミキサー等によって行うことがよい。更に、必要に応じて、振動篩分機、風力篩分機等を使ってトナーの粗大粒子を取り除いてもよい。
【００７９】
＜静電荷像現像剤＞
本実施形態に係る静電荷像現像剤は、本実施形態に係るトナーを少なくとも含むものである。本実施形態に係る静電荷像現像剤は、本実施形態に係るトナーのみを含む一成分現像剤であってもよいし、当該トナーとキャリアとを混合した二成分現像剤であってもよい。
【００８０】
キャリアとしては、特に制限はなく、公知のキャリアが挙げられる。キャリアとしては、例えば、磁性粉からなる芯材の表面に樹脂を被覆した被覆キャリア；マトリックス樹脂中に磁性粉が分散して配合された磁性粉分散型キャリア；多孔質の磁性粉に樹脂を含浸させた樹脂含浸型キャリア；等が挙げられる。磁性粉分散型キャリア及び樹脂含浸型キャリアは、当該キャリアの構成粒子を芯材とし、この表面に樹脂を被覆したキャリアであってもよい。
【００８１】
磁性粉としては、例えば、鉄、ニッケル、コバルト等の磁性金属；フェライト、マグネタイト等の磁性酸化物；などが挙げられる。
【００８２】
被覆用の樹脂及びマトリックス樹脂としては、例えば、ポリエチレン、ポリプロピレン、ポリスチレン、ポリビニルアセテート、ポリビニルアルコール、ポリビニルブチラール、ポリ塩化ビニル、ポリビニルエーテル、ポリビニルケトン、塩化ビニル−酢酸ビニル共重合体、スチレン−アクリル酸エステル共重合体、オルガノシロキサン結合を含んで構成されるストレートシリコーン樹脂又はその変性品、フッ素樹脂、ポリエステル、ポリカーボネート、フェノール樹脂、エポキシ樹脂等が挙げられる。被覆用の樹脂及びマトリックス樹脂には、導電性粒子等の添加剤を含ませてもよい。導電性粒子としては、金、銀、銅等の金属、カーボンブラック、酸化チタン、酸化亜鉛、酸化スズ、硫酸バリウム、ホウ酸アルミニウム、チタン酸カリウム等の粒子が挙げられる。
【００８３】
芯材の表面を樹脂で被覆するには、被覆用の樹脂、及び各種添加剤（必要に応じて使用する）を適当な溶媒に溶解した被覆層形成用溶液により被覆する方法等が挙げられる。溶媒としては、特に限定されるものではなく、使用する樹脂の種類や、塗布適性等を勘案して選択すればよい。具体的な樹脂被覆方法としては、芯材を被覆層形成用溶液中に浸漬する浸漬法；被覆層形成用溶液を芯材表面に噴霧するスプレー法；芯材を流動エアーにより浮遊させた状態で被覆層形成用溶液を噴霧する流動床法；ニーダーコーター中でキャリアの芯材と被覆層形成用溶液とを混合し、その後に溶剤を除去するニーダーコーター法；等が挙げられる。
【００８４】
二成分現像剤におけるトナーとキャリアとの混合比（質量比）は、トナー：キャリア＝１：１００乃至３０：１００が好ましく、３：１００乃至２０：１００がより好ましい。
【００８５】
＜画像形成装置、画像形成方法＞
本実施形態に係る画像形成装置／画像形成方法について説明する。
本実施形態に係る画像形成装置は、像保持体と、像保持体の表面を帯電する帯電手段と、帯電した像保持体の表面に静電荷像を形成する静電荷像形成手段と、静電荷像現像剤を収容し、静電荷像現像剤により、像保持体の表面に形成された静電荷像をトナー画像として現像する現像手段と、像保持体の表面に形成されたトナー画像を記録媒体の表面に転写する転写手段と、記録媒体の表面に転写されたトナー画像を定着する定着手段と、を備える。そして、静電荷像現像剤として、本実施形態に係る静電荷像現像剤が適用される。
【００８６】
本実施形態に係る画像形成装置では、像保持体の表面を帯電する帯電工程と、帯電した像保持体の表面に静電荷像を形成する静電荷像形成工程と、本実施形態に係る静電荷像現像剤により、像保持体の表面に形成された静電荷像をトナー画像として現像する現像工程と、像保持体の表面に形成されたトナー画像を記録媒体の表面に転写する転写工程と、記録媒体の表面に転写されたトナー画像を定着する定着工程と、を有する画像形成方法（本実施形態に係る画像形成方法）が実施される。
【００８７】
本実施形態に係る画像形成装置は、像保持体の表面に形成されたトナー画像を直接記録媒体に転写する直接転写方式の装置；像保持体の表面に形成されたトナー画像を中間転写体の表面に一次転写し、中間転写体の表面に転写されたトナー画像を記録媒体の表面に二次転写する中間転写方式の装置；トナー画像の転写後、帯電前の像保持体の表面をクリーニングするクリーニング手段を備えた装置；トナー画像の転写後、帯電前に像保持体の表面に除電光を照射して除電する除電手段を備える装置；等の公知の画像形成装置が適用される。
本実施形態に係る画像形成装置が中間転写方式の装置の場合、転写手段は、例えば、表面にトナー画像が転写される中間転写体と、像保持体の表面に形成されたトナー画像を中間転写体の表面に一次転写する一次転写手段と、中間転写体の表面に転写されたトナー画像を記録媒体の表面に二次転写する二次転写手段と、を有する構成が適用される。
【００８８】
本実施形態に係る画像形成装置において、例えば、現像手段を含む部分が、画像形成装置に対して着脱するカートリッジ構造（プロセスカートリッジ）であってもよい。プロセスカートリッジとしては、例えば、本実施形態に係る静電荷像現像剤を収容した現像手段を備えるプロセスカートリッジが好適に用いられる。
【００８９】
以下、本実施形態に係る画像形成装置の一例を説明するが、これに限定されるわけではない。以下の説明においては、図に示す主要部を説明し、その他はその説明を省略する。
【００９０】
図１は、本実施形態に係る画像形成装置を示す概略構成図である。
図１に示す画像形成装置は、色分解された画像データに基づく、イエロー（Ｙ）、マゼンタ（Ｍ）、シアン（Ｃ）、ブラック（Ｋ）の各色の画像を出力する電子写真方式の第１乃至第４の画像形成ユニット１０Ｙ、１０Ｍ、１０Ｃ、１０Ｋ（画像形成手段）を備えている。これらの画像形成ユニット（以下、単に「ユニット」ともいう）１０Ｙ、１０Ｍ、１０Ｃ、１０Ｋは、水平方向に互いに予め定められた距離離間して並設されている。これらユニット１０Ｙ、１０Ｍ、１０Ｃ、１０Ｋは、画像形成装置に対して着脱するプロセスカートリッジであってもよい。
【００９１】
各ユニット１０Ｙ、１０Ｍ、１０Ｃ、１０Ｋの上方には、各ユニットを通して中間転写ベルト（中間転写体の一例）２０が延設されている。中間転写ベルト２０は、中間転写ベルト２０の内面に接する、駆動ロール２２及び支持ロール２４に巻きつけて設けられ、第１のユニット１０Ｙから第４のユニット１０Ｋに向う方向に走行するようになっている。支持ロール２４は、図示しないバネ等により駆動ロール２２から離れる方向に力が加えられており、両者に巻きつけられた中間転写ベルト２０に張力が与えられている。中間転写ベルト２０の像保持面側には、駆動ロール２２と対向して中間転写ベルトクリーニング装置３０が備えられている。
【００９２】
各ユニット１０Ｙ、１０Ｍ、１０Ｃ、１０Ｋの現像装置（現像手段の一例）４Ｙ、４Ｍ、４Ｃ、４Ｋのそれぞれには、トナーカートリッジ８Ｙ、８Ｍ、８Ｃ、８Ｋに収められたイエロー、マゼンタ、シアン、ブラックの各トナーの供給がなされる。
【００９３】
第１乃至第４のユニット１０Ｙ、１０Ｍ、１０Ｃ、１０Ｋは、同等の構成及び動作を有しているため、ここでは中間転写ベルト走行方向の上流側に配設されたイエローの画像を形成する第１のユニット１０Ｙについて代表して説明する。
【００９４】
第１のユニット１０Ｙは、像保持体として作用する感光体１Ｙを有している。感光体１Ｙの周囲には、感光体１Ｙの表面を予め定められた電位に帯電させる帯電ロール（帯電手段の一例）２Ｙ、帯電された表面を色分解された画像信号に基づくレーザ光線３Ｙによって露光して静電荷像を形成する露光装置（静電荷像形成手段の一例）３、静電荷像に帯電したトナーを供給して静電荷像を現像する現像装置（現像手段の一例）４Ｙ、現像したトナー画像を中間転写ベルト２０上に転写する一次転写ロール（一次転写手段の一例）５Ｙ、及び一次転写後に感光体１Ｙの表面に残存するトナーを除去する感光体クリーニング装置（像保持体クリーニング手段の一例）６Ｙが順に配置されている。
【００９５】
一次転写ロール５Ｙは、中間転写ベルト２０の内側に配置され、感光体１Ｙに対向した位置に設けられている。各ユニットの一次転写ロール５Ｙ、５Ｍ、５Ｃ、５Ｋには、一次転写バイアスを印加するバイアス電源（図示せず）がそれぞれ接続されている。各バイアス電源は、図示しない制御部による制御によって、各一次転写ロールに印加する転写バイアスの値を変える。
【００９６】
以下、第１のユニット１０Ｙにおいてイエロー画像を形成する動作について説明する。
まず、動作に先立って、帯電ロール２Ｙによって感光体１Ｙの表面が−６００Ｖ乃至−８００Ｖの電位に帯電される。
感光体１Ｙは、導電性（例えば２０℃における体積抵抗率１×１０−６Ωｃｍ以下）の基体上に感光層を積層して形成されている。この感光層は、通常は高抵抗（一般の樹脂の抵抗）であるが、レーザ光線が照射されると、レーザ光線が照射された部分の比抵抗が変化する性質を持っている。そこで、帯電した感光体１Ｙの表面に、図示しない制御部から送られてくるイエロー用の画像データに従って、露光装置３からレーザ光線３Ｙを照射する。それにより、イエローの画像パターンの静電荷像が感光体１Ｙの表面に形成される。
【００９７】
静電荷像とは、帯電によって感光体１Ｙの表面に形成される像であり、レーザ光線３Ｙによって、感光層の被照射部分の比抵抗が低下し、感光体１Ｙの表面の帯電した電荷が流れ、一方、レーザ光線３Ｙが照射されなかった部分の電荷が残留することによって形成される、いわゆるネガ潜像である。
感光体１Ｙ上に形成された静電荷像は、感光体１Ｙの走行に従って予め定められた現像位置まで回転する。そして、この現像位置で、感光体１Ｙ上の静電荷像が、現像装置４Ｙによってトナー画像として現像され可視化される。
【００９８】
現像装置４Ｙ内には、例えば、少なくともイエロートナーとキャリアとを含む静電荷像現像剤が収容されている。イエロートナーは、現像装置４Ｙの内部で撹拌されることで摩擦帯電し、感光体１Ｙ上に帯電した帯電荷と同極性（負極性）の電荷を有して現像剤ロール（現像剤保持体の一例）上に保持されている。そして、感光体１Ｙの表面が現像装置４Ｙを通過していくことにより、感光体１Ｙ表面上の除電された潜像部にイエロートナーが静電的に付着し、潜像がイエロートナーによって現像される。イエローのトナー画像が形成された感光体１Ｙは、引続き予め定められた速度で走行され、感光体１Ｙ上に現像されたトナー画像が予め定められた一次転写位置へ搬送される。
【００９９】
感光体１Ｙ上のイエローのトナー画像が一次転写位置へ搬送されると、一次転写ロール５Ｙに一次転写バイアスが印加され、感光体１Ｙから一次転写ロール５Ｙに向う静電気力がトナー画像に作用し、感光体１Ｙ上のトナー画像が中間転写ベルト２０上に転写される。このとき印加される転写バイアスは、トナーの極性（−）と逆極性の（＋）極性であり、第１のユニット１０Ｙでは制御部（図示せず）によって例えば＋１０μＡに制御されている。感光体１Ｙ上に残留したトナーは、感光体クリーニング装置６Ｙで除去されて回収される。
【０１００】
第２ユニット１０Ｍ以降の一次転写ロール５Ｍ、５Ｃ、５Ｋに印加される一次転写バイアスも、第１のユニットに準じて制御されている。
こうして、第１のユニット１０Ｙにてイエローのトナー画像が転写された中間転写ベルト２０は、第２乃至第４のユニット１０Ｍ、１０Ｃ、１０Ｋを通して順次搬送され、各色のトナー画像が重ねられて多重転写される。
【０１０１】
第１乃至第４のユニットを通して４色のトナー画像が多重転写された中間転写ベルト２０は、中間転写ベルト２０と、中間転写ベルトの内面に接する支持ロール２４と、中間転写ベルト２０の像保持面側に配置された二次転写ロール（二次転写手段の一例）２６とから構成された二次転写部へと至る。一方、記録紙（記録媒体の一例）Ｐが供給機構を介して二次転写ロール２６と中間転写ベルト２０とが接触した隙間に予め定められたタイミングで給紙され、二次転写バイアスが支持ロール２４に印加される。このとき印加される転写バイアスは、トナーの極性（−）と同極性の（−）極性であり、中間転写ベルト２０から記録紙Ｐに向う静電気力がトナー画像に作用し、中間転写ベルト２０上のトナー画像が記録紙Ｐ上に転写される。この際の二次転写バイアスは二次転写部の抵抗を検出する抵抗検出手段（図示せず）により検出された抵抗に応じて決定されるものであり、電圧制御されている。
【０１０２】
トナー画像が転写された記録紙Ｐは定着装置（定着手段の一例）２８における一対の定着ロールの圧接部（ニップ部）へと送り込まれ、トナー画像が記録紙Ｐ上へ定着され、定着画像が形成される。カラー画像の定着が完了した記録紙Ｐは、排出部へ向けて搬出され、一連のカラー画像形成動作が終了される。
【０１０３】
トナー画像を転写する記録紙Ｐとしては、例えば、電子写真方式の複写機、プリンター等に使用される普通紙が挙げられる。記録媒体としては、記録紙Ｐ以外にも、ＯＨＰシート等も挙げられる。定着後における画像表面の平滑性を更に向上させるには、記録紙Ｐの表面も平滑であることが好ましく、例えば、普通紙の表面を樹脂等でコーティングしたコート紙、印刷用のアート紙等が好適に使用される。
【０１０４】
＜プロセスカートリッジ、トナーカートリッジ＞
本実施形態に係るプロセスカートリッジは、本実施形態に係る静電荷像現像剤を収容し、静電荷像現像剤により、像保持体の表面に形成された静電荷像をトナー画像として現像する現像手段を備え、画像形成装置に着脱されるプロセスカートリッジである。
【０１０５】
本実施形態に係るプロセスカートリッジは、現像手段と、必要に応じて、例えば、像保持体、帯電手段、静電荷像形成手段、及び転写手段等のその他手段から選択される少なくとも一つと、を備える構成であってもよい。
【０１０６】
以下、本実施形態に係るプロセスカートリッジの一例を示すが、これに限定されるわけではない。以下の説明においては、図に示す主要部を説明し、その他はその説明を省略する。
【０１０７】
図２は、本実施形態に係るプロセスカートリッジの一例を示す概略構成図である。
図２に示すプロセスカートリッジ２００は、例えば、取り付けレール１１６及び露光のための開口部１１８が備えられた筐体１１７により、感光体１０７（像保持体の一例）と、感光体１０７の周囲に備えられた帯電ロール１０８（帯電手段の一例）、現像装置１１１（現像手段の一例）、及び感光体クリーニング装置１１３（クリーニング手段の一例）を一体的に組み合わせて保持して構成し、カートリッジ化されている。
図２中、１０９は露光装置（静電荷像形成手段の一例）、１１２は転写装置（転写手段の一例）、１１５は定着装置（定着手段の一例）、３００は記録紙（記録媒体の一例）を示している。
【０１０８】
次に、本実施形態に係るトナーカートリッジについて説明する。
本実施形態に係るトナーカートリッジは、本実施形態に係るトナーを収容し、画像形成装置に着脱されるトナーカートリッジである。トナーカートリッジは、画像形成装置内に設けられた現像手段に供給するための補給用のトナーを収容するものである。
【０１０９】
図１に示す画像形成装置は、トナーカートリッジ８Ｙ、８Ｍ、８Ｃ、８Ｋが着脱される構成を有する画像形成装置であり、現像装置４Ｙ、４Ｍ、４Ｃ、４Ｋは、各々の色に対応したトナーカートリッジと、図示しないトナー供給管で接続されている。トナーカートリッジ内に収容されているトナーが少なくなった場合には、このトナーカートリッジが交換される。
【実施例】
【０１１０】
以下、本発明の実施例について説明するが、本発明は以下の実施例に限定されるものではない。なお、以下の説明において、特に断りのない限り、「部」及び「％」はすべて質量基準である。
また、トナーの表面性指標値、比表面積実測値及び比表面積計算値、トナーの比重、トナーのＴＨＦ可溶分の重量平均分子量、及び、トナーの保管前の固めかさ密度と保管後の固めかさ密度との比（前記保管後の固めかさ密度／前記保管前の固めかさ密度）の値については、前述した方法により測定又は算出した。
【０１１１】
（実施例１）
−樹脂粒子分散液（１）の調製−
・スチレン（和光純薬工業（株）製）：３３０質量部
・ｎ−ブチルアクリレート（和光純薬工業（株）製）：６０質量部
・ドデカンチオール（和光純薬工業（株）製）：３．１質量部
以上の成分を混合して溶解したものを、非イオン性界面活性剤（ノニポール４００、三洋化成工業（株）製）６質量部及びアニオン性界面活性剤（ネオゲンＳＣ、第一工業製薬（株）製）１０質量部をイオン交換水５５０質量部に溶解したものにフラスコ中で乳化分散させ、１０分間ゆっくり混合しながら、これに過硫酸アンモニウム４質量部を溶解したイオン交換水５０質量部を投入した。窒素置換を行った後、前記フラスコ内を撹拌しながら内容物が７０℃になるまでオイルバスで加熱し、５時間乳化重合を継続した。その結果、体積平均粒径Ｄ５０ｖ＝１０４ｎｍであり、ガラス転移温度Ｔｇ＝５９℃、重量平均分子量３４，０００のスチレンアクリル樹脂粒子が分散した樹脂粒子分散液（１）が得られた。
【０１１２】
−樹脂粒子分散液（２）の調製−
・スチレン：３００質量部
・ｎ−ブチルアクリレート：９０質量部
・アクリル酸：０．１質量部
・ドデカンチオール：２．８質量部
・メタクリル酸２−（ジメチルアミノエステル）：１．０質量部
以上の成分を混合して溶解したものを、非イオン性界面活性剤（ノニポール４００、三洋化成工業（株）製）６質量部及びアニオン性界面活性剤（ネオゲンＳＣ、第一工業製薬（株）製）１０質量部をイオン交換水５５０質量部に溶解したものにフラスコ中で乳化分散させ、１０分間ゆっくり混合しながら、これに過硫酸アンモニウム４質量部を溶解したイオン交換水５０質量部を投入した。窒素置換を行った後、前記フラスコ内を撹拌しながら内容物が７０℃になるまでオイルバスで加熱し、５時間乳化重合を継続した。その結果、体積平均粒径Ｄ５０ｖ＝１２０ｎｍであり、ガラス転移温度Ｔｇ＝５２℃、重量平均分子量３５，０００の樹脂粒子が分散した樹脂粒子分散液（２）が得られた。
【０１１３】
−離型剤粒子分散液の調製−
・パラフィンワックス（日本精蝋（株）製、ＨＮＰ−９）：１００部
・アニオン性界面活性剤（第一工業製薬（株）製、ネオゲンＲＫ）：１部
・イオン交換水：３５０部
上記材料を混合して１００℃に加熱し、ホモジナイザー（ＩＫＡ社製ウルトラタラックスＴ５０）を用いて分散した後、マントンゴーリン高圧ホモジナイザー（ゴーリン社製）で分散処理し、体積平均粒径２００ｎｍの離型剤粒子が分散された離型剤粒子分散液（固形分量２０％）を得た。
【０１１４】
−マゼンタ着色粒子分散液の調製−
・Ｃ．Ｉ．Ｐｉｇｍｅｎｔ  Ｒｅｄ１２２：５０部
・アニオン性界面活性剤（第一工業製薬（株）製、ネオゲンＲＫ）：５部
・イオン交換水：１９２．９部
上記成分を混合し、アルティマイザ（スギノマシン社製）により２４０ＭＰａで１０分処理し、マゼンタ着色粒子分散液（固形分濃度：２０％）を調製した。
【０１１５】
−疎水性シリカ粒子１の作製−
金属製撹拌棒、滴下ノズル（テフロン（登録商標）製マイクロチューブポンプ）、及び温度計を備えたガラス製反応容器にメタノール３００部、１０％アンモニア水４９．５部を入れ、撹拌混合して、アルカリ触媒溶液を得た。次いで、アルカリ触媒溶液の温度を２５℃に調整し、アルカリ触媒溶液を窒素置換した。次いで、アルカリ触媒溶液を撹拌しながら、テトラメトキシシラン（ＴＭＯＳ）４５０部と、触媒（ＮＨ３）濃度が４．４４％のアンモニア水２７０部とを、下記の供給速度で同時に滴下を行い、シリカ粒子懸濁液を得た。ここで、ＴＭＯＳの供給速度は、３．３部／分、４．４４％アンモニア水の供給速度は、１．９８部／分とした。
【０１１６】
次いで、得られたシリカ粒子懸濁液を、スプレードライにより乾燥して溶媒を除去し、親水性シリカ粒子の粉末を得た。得られた親水性シリカ粒子の粉末１００部をミキサーに入れ、窒素雰囲気下で２００℃に加熱しながら２００ｒｐｍで撹拌し、ヘキサメチルジシラザンを親水性シリカ粒子の粉末に対し３０部滴下し２時間反応させた。次いで、冷却し、疎水性シリカ粒子（１）を得た。トナー粒子に外添した状態において体積平均粒径を測定したところ、疎水性シリカ粒子（１）の体積平均粒径は１５４ｎｍであった。
【０１１７】
−疎水性シリカ粒子（２）の作製−
疎水性シリカ粒子（１）の作製において、１０％アンモニア水の量を５１．７部に変更し、ＴＭＯＳの供給速度を４．４部／分に変更し、４．４４％アンモニア水の供給速度を２．５５部／分に変更した以外は同様にして、疎水性シリカ粒子（２）を得た。トナー粒子に外添した状態において体積平均粒径を測定したところ、疎水性シリカ粒子（２）の体積平均粒径は２４５ｎｍであった。
【０１１８】
−疎水性シリカ粒子（３）の作製−
疎水性シリカ粒子（１）の作製において、１０％アンモニア水の量を４８．３部に変更し、ＴＭＯＳの供給速度を４．３部／分に変更し、４．４４％アンモニア水の供給速度を２．５５部／分に変更した以外は同様にして、疎水性シリカ粒子（３）を得た。トナー粒子に外添した状態において体積平均粒径を測定したところ、疎水性シリカ粒子（３）の体積平均粒径は１２５ｎｍであった。
【０１１９】
−マゼンタトナー１の作製−
・樹脂粒子分散液（１）：４０２．５部
・マゼンタ着色粒子分散液：１２．５部
・離型剤粒子分散液：５０部
・アニオン性界面活性剤（テイカ（株）製、ＴａｙｃａＰｏｗｅｒ）：２部
上記材料を丸型ステンレス製フラスコに入れ、０．１ｍｏｌ／Ｌの硝酸を添加してｐＨを３．５に調整した後、ポリ塩化アルミニウム濃度が１０％の硝酸水溶液３０部を添加した。続いて、ホモジナイザー（ＩＫＡ社製ウルトラタラックスＴ５０）を用いて３０℃において分散した後、加熱用オイルバス中で４５℃まで加熱し体積平均粒径５．２μｍになるまで保持した。その後、樹脂粒子分散液（２）１００部を追加し１時間保持し、０．１ｍｏｌ／Ｌの水酸化ナトリウム水溶液を添加してｐＨを８．５に調整した後、撹拌を継続しながら７８℃まで加熱し、１０時間保持した。その後、２０℃／分の速度で３０℃まで冷却し０．１ｍｏｌ／Ｌの硝酸を添加してｐＨを４．０に調整した後、再度加熱用オイルバス中で６０℃まで加熱し、３時間保持した。その後、２０℃／分の速度で２０℃まで冷却し、濾過し、イオン交換水で充分に洗浄し、乾燥させることにより、体積平均粒径６．２μｍのトナー粒子（１）を得た。
【０１２０】
トナー粒子（１）１００質量部に対して疎水性シリカ粒子（１）を２．０質量部と疎水性酸化チタン（日本アエロジル（株）製、Ｔ８０５）を１．０質量部とを、サンプルミルを用いて１０，０００ｒｐｍ（回転／分）で３０秒間混合ブレンドした。その後、目開き４５μｍの振動篩いで篩分して外添トナーを作製した。
【０１２１】
−キャリアの作製−
スチレンメチルメタクリレート共重合体：５部
（質量比（スチレン／メチルメタクリレート）：７０／３０、Ｍｗ：８０，０００）
トルエン：１５部
カーボンブラック（キャボット社製、Ｒｅｇａｌ３３０）：１部
上記成分を混合し、１０分間スターラーで撹拌させて被覆層形成用溶液を調製した。次に、この被覆液とフェライト粒子（体積平均粒径：４０μｍ）１００部とを真空脱気型ニーダーに入れて、６０℃において３０分撹拌した後、更に加温しながら減圧して脱気し、乾燥させることによりキャリアを作製した。
【０１２２】
−静電荷像現像剤の作製−
実施例１のトナー８部とキャリア９２部とをＶブレンダーにて混合し、実施例１の現像剤（静電荷像現像剤）を作製した。また、トナー（１）を、上記のトナーの作製で作製した各トナーに変更して、各現像剤を得た。
【０１２３】
（実施例２）
７８℃まで加熱し、１０時間保持するところを７６℃で８時間に変更し、３０℃まで冷却後のｐＨを４．０にするところを４．５に変更したこと以外は、実施例１と同様にして、トナー及び現像剤を作製した。
【０１２４】
（実施例３）
７８℃まで加熱し、１０時間保持するところを７９℃で１１時間に変更し、３０℃まで冷却後のｐＨを４．０にするところを３．５に変更したこと以外は、実施例１と同様にして、トナー及び現像剤を作製した。
【０１２５】
（実施例４）
体積平均粒径５．２μｍになるまで保持するところ体積平均粒径８．８μｍに変更したこと以外は、実施例１と同様にして、トナー及び現像剤を作製した。
【０１２６】
（実施例５）
体積平均粒径５．２μｍになるまで保持するところ体積平均粒径３．０μｍに変更したこと以外は、実施例２と同様にして、トナー及び現像剤を作製した。
【０１２７】
（実施例６）
樹脂粒子分散液（１）の調製におけるドデカンチオールの添加量を１．２質量部に変更した以外は、実施例１と同様にして、トナー及び現像剤を作製した。
【０１２８】
（実施例７）
樹脂粒子分散液（１）の調製におけるドデカンチオールの添加量を４質量部に変更した以外は、実施例１と同様にして、トナー及び現像剤を作製した。
【０１２９】
（実施例８）
ポリ塩化アルミニウム濃度が１０％の硝酸水溶液を３０部から５５部に変更し、再度加熱する温度を６０℃から６２℃に変更した以外は、実施例１と同様にして、トナー及び現像剤を作製した。
【０１３０】
（実施例９）
ポリ塩化アルミニウム濃度が１０％の硝酸水溶液を３０部から２５部に変更し、再度加熱する温度を６０℃から５８℃に変更した以外は、実施例１と同様にして、トナー及び現像剤を作製した。
【０１３１】
（実施例１０）
疎水性シリカ粒子（１）を疎水性シリカ粒子（２）に変更した以外は、実施例１と同様にして、トナー及び現像剤を作製した。
【０１３２】
（実施例１１）
疎水性シリカ粒子（１）を疎水性シリカ粒子（３）に変更した以外は、実施例１と同様にして、トナー及び現像剤を作製した。
【０１３３】
（比較例１）
−マゼンタトナー２の作製−
・樹脂粒子分散液（１）：４０２．５部
・マゼンタ着色粒子分散液：１２．５部
・離型剤粒子分散液：５０部
・アニオン性界面活性剤（テイカ（株）製、ＴａｙｃａＰｏｗｅｒ）：２部
上記材料を丸型ステンレス製フラスコに入れ、０．１Ｎｍｏｌ／Ｌの硝酸を添加してｐＨを３．５に調整した後、ポリ塩化アルミニウム濃度が１０％の硝酸水溶液３０部を添加した。続いて、ホモジナイザー（ＩＫＡ社製ウルトラタラックスＴ５０）を用いて３０℃において分散した後、加熱用オイルバス中が４５℃で体積平均粒径５．２μｍになるまで保持した。３０分間保持した。その後、樹脂粒子分散液（１）１００部を追加し１時間保持し、０．１Ｎｍｏｌ／Ｌの水酸化ナトリウム水溶液を添加してｐＨを８．５に調整した後、撹拌を継続しながら８５℃まで加熱し、５時間保持した。その後、２０℃／分の速度で２０℃まで冷却し、濾過し、イオン交換水で充分に洗浄し、乾燥させることにより、体積平均粒径６．５μｍのトナー粒子（２）を得た。
その後の外添工程は、実施例１と同様にして、現像剤を作製した。
【０１３４】
（比較例２）
体積平均粒径５．２μｍになるまで保持するところ体積平均粒径４．１μｍに変更し、８５℃で１０時間保持するところを８６℃で１２時間に変更したこと以外は、比較例１と同様にして、トナー及び現像剤を作製した。
【０１３５】
（比較例３）
体積平均粒径５．２μｍになるまで保持するところ体積平均粒径１０．３μｍに変更し、８５℃で１０時間保持するところを８０℃で１時間に変更したこと以外は、比較例１と同様にして、トナー及び現像剤を作製した。
【０１３６】
（比較例４）
体積平均粒径５．２μｍになるまで保持するところ体積平均粒径２．８μｍに変更し、８５℃で１０時間保持するところを８６℃で６時間に変更したこと以外は、比較例１と同様にして、トナー及び現像剤を作製した。
【０１３７】
＜色差ばらつき評価＞
評価用画像を形成する画像形成装置として、富士ゼロックス（株）製Ｄｏｃｕ  Ｃｅｎｔｒｅ  Ｃｏｌｏｒ  ４００を用意し、そのマゼンタ現像器に各例の現像剤を入れた。画像形成の際、定着温度は１９０℃、定着圧力は４．０ｋｇ／ｃｍ２とした。記録媒体は、コート紙（富士ゼロックス（株）製ＯＳコート紙Ｗ）を使用した。３５℃８０％ＲＨで１７時間調湿し画像密度が１０％のマゼンタとシアンを使用した二次色であるＲｅｄのハーフトーン画像を１００枚出力した。その後、画像学会テストチャートＮｏ．５−１を１枚出力した。１０℃１５％ＲＨで１７時間調湿後、同様のハーフトーン画像を５０，０００枚出力した。その後、３５℃８０％ＲＨで１７時間調湿し、同様のハーフトーン画像を１０枚出力した後、画像学会テストチャートＮｏ．５−１を１枚出力した。１度目と２度目のテストチャートの一番右のバラ画像のチャートを３か所測定し、Ｌ＊値、ａ＊値及びｂ＊値の平均値を算出し、以下の式により色差ΔＥを算出し、評価した。評価基準を以下に示す。
ΔＥ＝｛（Ｌ＊１−Ｌ＊２）２＋（ａ＊１−ａ＊２）２＋（ｂ＊１−ｂ＊２）２｝０．５
なお、Ｌ＊、ａ＊及びｂ＊における添え字「１」は、１度目のテストチャートの値を表し、添え字「２」は、２度目のテストチャートの値を表す。
−評価基準−
Ｇ０：色差ΔＥが５以下
Ｇ１：色差ΔＥが５を超え１０以下
Ｇ２：色差ΔＥが１０を超え１５以下
Ｇ３：色差ΔＥが１５を超える
【０１３８】
【表１】
2019168535.tif 000002
【０１３９】
なお、表１における「かさ密度」は、トナーの保管前の固めかさ密度と保管後の固めかさ密度との比（前記保管後の固めかさ密度／前記保管前の固めかさ密度）の値を示す。
前記表１に示す結果から、本実施例の静電荷像現像用トナーは、比較例の静電荷像現像用トナーに比べ、得られる画像の色差のばらつきが抑制されることがわかる。
【符号の説明】
【０１４０】
１Ｙ、１Ｍ、１Ｃ、１Ｋ  感光体（像保持体の一例）
２Ｙ、２Ｍ、２Ｃ、２Ｋ  帯電ロール（帯電手段の一例）
３  露光装置（静電荷像形成手段の一例）
３Ｙ、３Ｍ、３Ｃ、３Ｋ  レーザ光線
４Ｙ、４Ｍ、４Ｃ、４Ｋ  現像装置（現像手段の一例）
５Ｙ、５Ｍ、５Ｃ、５Ｋ  一次転写ロール（一次転写手段の一例）
６Ｙ、６Ｍ、６Ｃ、６Ｋ  感光体クリーニング装置（像保持体クリーニング手段の一例）
８Ｙ、８Ｍ、８Ｃ、８Ｋ  トナーカートリッジ
１０Ｙ、１０Ｍ、１０Ｃ、１０Ｋ  画像形成ユニット
２０  中間転写ベルト（中間転写体の一例）
２２  駆動ロール 
２４  支持ロール
２６  二次転写ロール（二次転写手段の一例）
２８  定着装置（定着手段の一例）
３０  中間転写ベルトクリーニング装置（中間転写体クリーニング手段の一例）
Ｐ  記録紙（記録媒体の一例）
【０１４１】
１０７  感光体（像保持体の一例）
１０８  帯電ロール（帯電手段の一例）
１０９  露光装置（静電荷像形成手段の一例）
１１１  現像装置（現像手段の一例）
１１２  転写装置（転写手段の一例）
１１３  感光体クリーニング装置（像保持体クリーニング手段の一例）
１１５  定着装置（定着手段の一例）
１１６  取り付けレール
１１７  筐体
１１８  露光のための開口部
２００  プロセスカートリッジ
３００  記録紙（記録媒体の一例）
【図１】
2019168535.tif 000003
【図２】
2019168535.tif 000004